(57)【要約】【課題】出力を向上することが可能であるとともに、燃費を向上することが可能な燃料電池及び燃料電池の製造方法を提供すること。【解決手段】電解質膜１７と、電解質膜１７の一方の面１７Ａに配置された複数のアノード１３と、電解質膜１７の他方の面１７Ｂに配置されアノード１３のそれぞれと対向する複数のカソード１６と、を有する膜電極接合体２を備え、  電解質膜１７は、少なくともその一部にアノード１３とカソード１６とで挟持された第１領域１７１と、アノード１３及びカソード１６から露出し改質された第２領域１７２と、を有することを特徴とする。【選択図】      図４
2009110711.tif 000002
【特許請求の範囲】
【請求項１】
電解質膜と、前記電解質膜の一方の面に配置された複数のアノードと、前記電解質膜の他方の面に配置され前記アノードのそれぞれと対向する複数のカソードと、を有する膜電極接合体を備え、
前記電解質膜は、少なくともその一部に前記アノードと前記カソードとで挟持された第１領域と、前記アノード及び前記カソードから露出し改質された第２領域と、を有することを特徴とする燃料電池。
【請求項２】
前記第２領域は、前記第１領域より硬度が高いことを特徴とする請求項１に記載の燃料電池。
【請求項３】
前記電解質膜の端部は、前記第２領域と同等以上の硬度を有することを特徴とする請求項１に記載の燃料電池。
【請求項４】
前記膜電極接合体に供給される液体燃料は、メタノール燃料であることを特徴とする請求項１に記載の燃料電池。
【請求項５】
前記メタノール燃料は、メタノール濃度が８０ｗｔ％以上のメタノール水溶液または純メタノールであることを特徴とする請求項４に記載の燃料電池。
【請求項６】
電解質膜と、前記電解質膜の一方の面に配置された複数のアノードと、前記電解質膜の他方の面に配置され前記アノードのそれぞれと対向する複数のカソードと、を有する膜電極接合体を備え、
前記電解質膜は、少なくともその一部に前記アノードと前記カソードとで挟持された第１領域と、前記アノード及び前記カソードから露出し前記第１領域より燃料透過率が低い第２領域と、を有することを特徴とする燃料電池。
【請求項７】
電解質膜と、前記電解質膜の一方の面に配置された複数のアノードと、前記電解質膜の他方の面に配置され前記アノードのそれぞれと対向する複数のカソードと、を有する膜電極接合体を用意する工程と、
前記電解質膜の前記アノード及び前記カソードから露出した領域に電子線を照射して改質する工程と、
を有することを特徴とする燃料電池の製造方法。
【請求項８】
電解質膜に電子線を照射して所定サイズにカットする工程と、
前記電解質膜の一方の面に配置された複数のアノードと、前記電解質膜の他方の面に配置され前記アノードのそれぞれと対向する複数のカソードと、を有する膜電極接合体を用意する工程と、
前記電解質膜の前記アノード及び前記カソードから露出した領域に、前記電解質膜をカットするのに使用した電子線より低エネルギの電子線を照射して前記電解質膜を改質する工程と、
を有することを特徴とする燃料電池の製造方法。
【発明の詳細な説明】
【技術分野】
【０００１】
この発明は、液体燃料を用いた燃料電池及び燃料電池の製造方法に関する。
【背景技術】
【０００２】
近年、ノートパソコンや携帯電話等の各種携帯用電子機器を長時間充電なしで使用可能とするために、これら携帯用電子機器の電源に燃料電池を用いる試みがなされている。燃料電池は燃料と空気を供給するだけで発電することができ、燃料を補給すれば連続して長時間発電することが可能であるという特徴を有している。このため、燃料電池を小型化できれば、携帯用電子機器の電源として極めて有利なシステムといえる。
【０００３】
例えば、メタノールを燃料として用いた直接メタノール型燃料電池（Ｄｉｒｅｃｔ Ｍｅｔｈａｎｏｌ Ｆｕｅｌ Ｃｅｌｌ：ＤＭＦＣ）は小型化が可能であり、さらに燃料の取り扱いも容易であるため、携帯用電子機器の電源として有望視されている。ＤＭＦＣにおける液体燃料の供給方式としては、気体供給型や液体供給型等のアクティブ方式、また燃料収容部内の液体燃料を電池内部で気化させて燃料極に供給する内部気化型等のパッシブ方式が知られている。
【０００４】
このような燃料電池は、高分子電解質膜を介してアノード（燃料極）及びカソード（空気極）を対向配置した膜電極接合体（Ｍｅｍｂｒａｎｅ Ｅｌｅｃｔｒｏｄｅ Ａｓｓｅｍｂｌｙ：ＭＥＡ）を備えている。より詳しく説明すると、各電極は、ガス拡散層及び触媒層を備えて構成され、触媒層を高分子電解質膜に接合されている。アノードにおいては、燃料であるメタノールが酸化分解され、二酸化炭素、プロトンおよび電子が生成される。一方、カソードにおいては、空気から得られる酸素と、電解質膜を経てアノードから供給されたプロトン、及び、アノードから外部回路を通じて供給される電子によって水が生成される。また、この外部回路を通る電子によって、電力が供給されることになる。
【０００５】
このような膜電極接合体において、高出力を得るために、同一平面上に複数の単位電池を所定間隔で隣接して配置して、これらを直接に接続する構成が提案されている（例えば、特許文献１参照）。
【０００６】
このような単位電池を所定間隔で隣接して配置した場合、隣り合う単位電池の電極同士が短絡しないよう、極端に近接して配置することができない。
【０００７】
ところで、電解質膜がパーフルオロスルホン酸重合体のような固体高分子膜などによって構成された場合、メタノールなどの液体燃料が電解質膜を透過してカソード側に至るクロスオーバ現象を生じることがある。特に、同一電解質膜に複数の単位電池を配置した構成では、単位電池間の隙間からの燃料の透過が無視できなくなる。このように電解質膜を透過する燃料は、発電反応に寄与しないため、燃料の利用効率を低下させる要因となり得る。
【０００８】
このため、燃料の不所望な透過を抑制するために、例えば、特許文献２によれば、固体電解質膜に複数の燃料極触媒層それぞれの周囲を囲むように形成された燃料極用疎水性絶縁層を具備する燃料電池が開示されている。また、例えば、特許文献３によれば、イオン伝導性をもった膜の少なくとも一面の表面層を電子線照射などの物理的に改質あるいは化学的な修飾を加えて改変し、その導電性が内部の導電性に比較して低いイオン導電性膜を使用する燃料電池が開示されている。このほかに、電解質膜を改質する技術として、特許文献４乃至６に開示された技術なども知られている。
【特許文献１】特開２００２−０１５７６３号公報
【特許文献２】特開２００７−０２６８７３号公報
【特許文献３】特開２００１−１６７７７５号公報
【特許文献４】特開平８−２３９４９４号公報
【特許文献５】特開２００２−１２４２７２号公報
【特許文献６】特開２００５−０３８６２０号公報
【発明の開示】
【発明が解決しようとする課題】
【０００９】
この発明の目的は、出力を向上することが可能であるとともに、燃費を向上することが可能な燃料電池及び燃料電池の製造方法を提供することにある。
【課題を解決するための手段】
【００１０】
この発明の第１の態様による燃料電池は、
電解質膜と、前記電解質膜の一方の面に配置された複数のアノードと、前記電解質膜の他方の面に配置され前記アノードのそれぞれと対向する複数のカソードと、を有する膜電極接合体を備え、
前記電解質膜は、少なくともその一部に前記アノードと前記カソードとで挟持された第１領域と、前記アノード及び前記カソードから露出し改質された第２領域と、を有することを特徴とする。
【００１１】
また、この発明の他の態様による燃料電池は、
電解質膜と、前記電解質膜の一方の面に配置された複数のアノードと、前記電解質膜の他方の面に配置され前記アノードのそれぞれと対向する複数のカソードと、を有する膜電極接合体を備え、
前記電解質膜は、少なくともその一部に前記アノードと前記カソードとで挟持された第１領域と、前記アノード及び前記カソードから露出し前記第１領域より燃料透過率が低い第２領域と、を有することを特徴とするものであっても良い。
【００１２】
この発明の第２の態様による燃料電池の製造方法は、
電解質膜と、前記電解質膜の一方の面に配置された複数のアノードと、前記電解質膜の他方の面に配置され前記アノードのそれぞれと対向する複数のカソードと、を有する膜電極接合体を用意する工程と、
前記電解質膜の前記アノード及び前記カソードから露出した領域に電子線を照射して改質する工程と、
を有することを特徴とする。
【００１３】
また、この発明の他の態様による燃料電池の製造方法は、
電解質膜に電子線を照射して所定サイズにカットする工程と、
前記電解質膜の一方の面に配置された複数のアノードと、前記電解質膜の他方の面に配置され前記アノードのそれぞれと対向する複数のカソードと、を有する膜電極接合体を用意する工程と、
前記電解質膜の前記アノード及び前記カソードから露出した領域に、前記電解質膜をカットするのに使用した電子線より低エネルギの電子線を照射して前記電解質膜を改質する工程と、
を有することを特徴とするものであっても良い。
【発明の効果】
【００１４】
この発明によれば、出力を向上することが可能であるとともに、燃費を向上することが可能な燃料電池及び燃料電池の製造方法を提供することができる。
【発明を実施するための最良の形態】
【００１５】
以下、この発明の一実施の形態に係る燃料電池及びその製造方法について図面を参照して説明する。
【００１６】
図１は、この実施の形態に係る燃料電池１の構造を概略的に示す断面図である。なお、この実施の形態においては、燃料電池１として、内部気化型のパッシブ方式について説明するが、この方式に限定されるものではない。
【００１７】
燃料電池１は、起電部を構成する膜電極接合体２を備えている。すなわち、燃料電池１において、膜電極接合体２は、アノード触媒層１１とアノードガス拡散層１２とを有するアノード（燃料極）１３と、カソード触媒層１４とカソードガス拡散層１５とを有するカソード（空気極／酸化剤極）１６と、アノード触媒層１１とカソード触媒層１４とで挟持されたプロトン（水素イオン）伝導性の電解質膜１７とを備えて構成されている。
【００１８】
アノード触媒層１１やカソード触媒層１４に含有される触媒としては、例えば白金（Ｐｔ）、ルテニウム（Ｒｕ）、ロジウム（Ｒｈ）、イリジウム（Ｉｒ）、オスミウム（Ｏｓ）、パラジウム（Ｐｄ）等の白金族元素の単体、白金族元素を含有する合金等が挙げられる。アノード触媒層１１には、メタノールや一酸化炭素等に対して強い耐性を有するＰｔ−ＲｕやＰｔ−Ｍｏ等を用いることが好ましい。カソード触媒層１４には、ＰｔやＰｔ−Ｎｉ等を用いることが好ましい。ただし、触媒は、これらに限定されるものではなく、触媒活性を有する各種の物質を使用することができる。また、触媒は、炭素材料のような導電性担持体を使用した担持触媒、あるいは無担持触媒のいずれであってもよい。
【００１９】
電解質膜１７を構成するプロトン伝導性材料としては、例えばスルホン酸基を有するパーフルオロスルホン酸重合体のようなフッ素系樹脂（ナフィオン（商品名、デュポン社製）やフレミオン（商品名、旭硝子社製）等）、スルホン酸基を有する炭化水素系樹脂等の有機系材料、あるいはタングステン酸やリンタングステン酸等の無機系材料が挙げられる。ただし、プロトン伝導性の電解質膜１７は、これらに限られるものではない。
【００２０】
アノード触媒層１１に積層されるアノードガス拡散層１２は、アノード触媒層１１に燃料を均一に供給する役割を果たすと同時に、アノード触媒層１１の集電体としての機能も兼ね備えている。カソード触媒層１４に積層されるカソードガス拡散層１５は、カソード触媒層１４に酸化剤を均一に供給する役割を果たすと同時に、カソード触媒層１４の集電体としての機能も兼ね備えている。アノードガス拡散層１２及びカソードガス拡散層１５は、例えばカーボンペーパーなどの多孔質基材で構成されている。
【００２１】
アノードガス拡散層１２やカソードガス拡散層１５には、必要に応じて導電層が積層される。これらの導電層としては、例えば金（Ａｕ）のような導電性金属材料からなるメッシュ、多孔質膜、薄膜または箔体、あるいはステンレス鋼（ＳＵＳ）などの導電性金属材料に金などの良導電性金属を被覆した複合材等が用いられる。
【００２２】
なお、図２及び図３に示した例においては、膜電極接合体２は、単一の電解質膜１７を４個のアノード１３及び４個のカソード１６によってそれぞれ挟持し、これらのアノード１３とカソード１６との各組み合わせ（単位セル）を電気的に直列に接続したＭＥＡ構造のものを示しているが、膜電極接合体２の構造は、この例に限らず他の構造であっても良い。
【００２３】
電解質膜１７のアノード側及びカソード側には、それぞれゴム製のＯリングなどのシール材１９が配置されており、これらによって膜電極接合体２からの燃料漏れや酸化剤漏れを防止している。
【００２４】
燃料電池１は、さらに、膜電極接合体２に対して液体燃料Ｆを供給する燃料供給機構３を備えている。この燃料供給機構３は、液体燃料Ｆを収容する燃料収容部３０を備えている。この燃料収容部３０は、膜電極接合体２のアノード１３側に配置され、膜電極接合体２のアノード１３に対して燃料を供給するものである。膜電極接合体２は、たとえば矩形の平面形状を有し、燃料収容部３０も同一矩形の平面形状を有している。燃料収容部３０は、膜電極接合体２のアノード１３と対向する面に設けられた開口部３０Ａを有している。すなわち、燃料収容部３０は、その上面全面が開口された箱状容器となっている。このような燃料収容部３０の内部には、膜電極接合体２に対応した液体燃料Ｆが収容されている。
【００２５】
液体燃料Ｆとしては、各種濃度のメタノール水溶液や純メタノール等のメタノール燃料が挙げられる。なお、液体燃料Ｆは、必ずしもメタノール燃料に限られるものではない。液体燃料Ｆは、例えばエタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、その他の液体燃料であってもよい。いずれにしても、膜電極接合体２に応じた液体燃料Ｆが使用される。
【００２６】
燃料収容部３０は、例えば樹脂製容器によって構成される。燃料収容部３０は、液体燃料Ｆの残量を外部から目視することが可能なように透明樹脂によって形成されることが望ましい。また、このような透明樹脂は、耐メタノール性などを有していることが好ましい。なお、燃料収容部３０は、全体を透明樹脂で形成しても良いし、その一部を透明樹脂で形成しても良い。
【００２７】
上述した透明樹脂としては、例えばポリエチレンナフタレート、ポリエチレンテレフタレート、環状オレフィンコポリマー、シクロオレフィンポリマー、ポリメチルペンテン、ポリフェニルサルホンなどが挙げられる。ただし、一般的なポリエチレン樹脂やポリプロピレン樹脂などのオレフィン系樹脂などで構成した燃料収容部３０を除外するものではない。
【００２８】
燃料収容部３０の開口部３０Ａと膜電極接合体２との間には、図１に示したように、気液分離膜４が設置されていてもよい。この気液分離膜４は、燃料収容部３０の開口部３０Ａを塞ぐように配置され、液体燃料Ｆの気化成分を透過するとともに液体燃料Ｆを透過させない膜によって形成されている。これにより、燃料収容部３０内で気化した液体燃料Ｆの気化成分は、燃料収容部３０の開口部３０Ａ及び気液分離膜４を介して膜電極接合体２のアノード１３に供給される。
【００２９】
このような気液分離膜４の構成材料としては、例えば、シリコン、ポリテトラフルオロエチレンのようなフッ素系樹脂などが挙げられる。ここで、液体燃料Ｆの気化成分とは、例えば液体燃料Ｆとしてメタノール水溶液を適用した場合には、メタノールの気化成分と水の気化成分とからなる混合気を意味し、液体燃料Ｆとして純メタノールを適用した場合には、メタノールの気化成分を意味する。
【００３０】
膜電極接合体２のカソード１６上には、保湿層２０が配置されているが省略しても良い。この保湿層２０は、カソード触媒層１４で生成された水の一部を含浸して、水の蒸散を抑制するとともに、カソードガス拡散層１５に酸化剤（空気）を均一に導入することで、カソード触媒層１４への酸化剤の均一拡散を促進する機能を有している。この保湿層２０は、たとえば多孔質構造の部材で構成され、具体的な構成材料としては、ポリエチレンやポリプロピレンの多孔質体などが挙げられる。
【００３１】
また、この実施の形態において、燃料電池１は、さらに、膜電極接合体２のカソード（空気極）１６側に配置されたカバー部材１８を備えている。このカバー部材１８は、外観が略箱状のものであり、例えばステンレス鋼（ＳＵＳ）によって形成されている。また、カバー部材１８は、酸化剤である空気を取入れるための複数の開口（空気導入孔）１８Ａを有している。
【００３２】
このようなカバー部材１８は、気液分離膜４、膜電極接合体２、及び、保湿層２０を覆うようにして燃料収容部３０に固定されている。つまり、膜電極接合体２は、燃料収容部３０とカバー部材１８との間に配置されている。そして、このカバー部材１８は、膜電極接合体２を支持する支持体として機能する。
【００３３】
上述したような構成の燃料電池１においては、以下のようなプロセスによって発電する。
【００３４】
すなわち、燃料収容部３０内のメタノール燃料などの液体燃料Ｆが気化し、この気化成分が気液分離膜４を透過して膜電極接合体２に供給される。膜電極接合体２内において、液体燃料Ｆの気化成分は、アノードガス拡散層１２で拡散してアノード触媒層１１に供給される。液体燃料Ｆとしてメタノール燃料を用いた場合、アノード触媒層１１に供給された気化成分は、下記の（１）式に示したメタノールの内部改質反応を生じさせる。
【００３５】
ＣＨ3ＯＨ＋Ｈ2Ｏ  →  ＣＯ2＋６Ｈ+＋６ｅ-  …（１）
なお、メタノール燃料として純メタノールを使用した場合には、燃料収容部３０から水蒸気が供給されないため、カソード触媒層１４で生成した水や電解質膜１７中の水をメタノールと反応させて（１）式の内部改質反応を生起させる。あるいは、上記した（１）式の内部改質反応によらず、水を必要としない他の反応機構により内部改質反応を生じさせる。
【００３６】
この内部改質反応で生成された電子（ｅ-）は、集電体を経由して外部に導かれ、いわゆる電気として携帯用電子機器等を動作させた後、カソード１６に導かれる。また、（１）式の内部改質反応で生成したプロトン（Ｈ+）は、電解質膜１７を経てカソード１６に導かれる。
【００３７】
一方、カソード１６には、酸化剤として空気が供給される。すなわち、カバー部材１８に設けられた開口１８Ａから導入された空気は、保湿層２０及びカソードガス拡散層１５を通過し、カソード触媒層１４へと供給される。カソード１６に到達した電子（ｅ-）とプロトン（Ｈ+）は、カソード触媒層１４で空気中の酸素と下記の（２）式にしたがって反応し、この反応に伴って水が生成する。
【００３８】
６ｅ-＋６Ｈ+＋（３／２）Ｏ2  →  ３Ｈ2Ｏ  …（２）
上述した燃料電池１の発電反応において、発電する電力を増大させるためには触媒反応を円滑に行わせるとともに、膜電極接合体２の電極全体をより有効に発電に寄与させることが重要となる。
【００３９】
ところで、この実施の形態に係る膜電極接合体２においては、単一の電解質膜１７に対して複数の単位セルを平面的に配置し、これらを電気的に直列に接続した構造を適用して、燃料電池としての出力を向上している。このような構造では、単位セル間の電解質膜（つまり、アノード１３及びカソード１６によって挟持されることなく露出している電解質膜）１７において、発電反応に寄与することなくアノード側からカソード側へ透過する燃料の量が無視できなくなり、燃料の利用効率を低下させる要因となりうる。このため、単位セル間の電解質膜１７でのアノード側からカソード側への燃料の透過を抑制することが要望されている。
【００４０】
そこで、この実施の形態で適用される電解質膜１７は、図４に示すように、アノード１３及びカソード１６によって挟持された第１領域１７１と、アノード１３及びカソード１６から露出した第２領域１７２とを有し、第２領域１７２は改質されている。
【００４１】
すなわち、電解質膜１７の一方の面１７Ａには、複数、ここでは４個のアノード１３が配置されている。アノード１３のそれぞれは、単位セル間の電気的絶縁を確保するために、例えば０．７ｍｍ〜１．０ｍｍ程度の間隔で配置されている。また、電解質膜１７の他方の面１７Ｂには、アノード１３と同数の４個のカソード１６が電解質膜１７を挟んでアノード１３と対向するように配置されている。カソード１６のそれぞれも、アノード１３と同様の間隔で配置されている。
【００４２】
このような構成の膜電極接合体２において、電解質膜１７は、第１領域１７１において燃料のアノード側からカソード側への透過を許容する一方で、第２領域１７２においては燃料の透過を抑制するような性質に改質されている。このような第１領域１７１及び第２領域１７２を有する電解質膜１７は、アノード１３及びカソード１６から露出した領域に選択的にレーザなどの電子線を照射することによって形成可能である。
【００４３】
つまり、電解質膜１７のうち、電子線が照射されなかった領域（第１領域）は、本来の特性である高分子膜としての特性が維持され、プロトン及びメタノールを透過する微小穴を有する膜となっている。一方、電解質膜１７のうち、電子線が照射された領域（第２領域）は、レーザ光もしくはエネルギ照射により、硬化して微小穴が崩れ、メタノールの構成分子よりも穴が小さくなるため、メタノールが透過しないような特性に改質される。つまり、第２領域１７２は、第１領域１７１よりも燃料であるメタノールの透過率が低い特性を有している。
【００４４】
上述したように改質された第２領域１７２は、改質されていない第１領域１７１とは異なる色に変色していることから、目視確認により識別可能である。また、第２領域１７２は、第１領域１７１との硬度の違いによっても識別可能である。すなわち、第２領域１７２は、電子線照射によって硬化しているため、第１領域１７１よりも高い硬度を有している。
【００４５】
このような構成により、単位セル間での電解質膜１７（特に、第２領域１７２）からの燃料の透過を抑制することが可能となる。このため、供給された燃料が効率的にアノード１３から電解質膜１７の第１領域１７１に至って発電反応に寄与するため、燃料の利用効率（燃費）を向上することが可能となる。
【００４６】
上述したような構成の電解質膜１７は、大判の高分子膜に電子線を照射して所定サイズにカットすることによって得ることが可能である。このように電解質膜１７を切り出す場合には、第２領域１７２として電解質膜を改質する場合よりも高いエネルギの電子線を照射する必要がある。このようにして得られた電解質膜１７の端部１７Ｅは、第２領域１７２と同等以上に硬化しており、第２領域１７２と同等以上の硬度を有している。
【００４７】
このような構成により、単位セル間のみならず、電解質膜１７の内部に浸透した燃料の端部１７Ｅからの透過も抑制することが可能となり、さらなる燃費の向上が可能となる。
【００４８】
次に、上述した構造の膜電極接合体２の製造方法について説明する。なお、ここで説明する製造方法は一例であって、他の工程が追加になってもよいし、説明した工程が他の工程に置換されても良い。
【００４９】
図５に示すように、まず、所定サイズの電解質膜１７を用意する。すなわち、所定サイズに成形された電解質膜１７を用意しても良いし、大判の高分子膜（すなわち、プロトン伝導性を有する電解質膜）をカッターなどで裁断して所定サイズにカットした電解質膜１７を用意しても良い。特に、ここでは、大判の高分子膜に電子線を照射して所定サイズにカットする工程を経て得た電解質膜１７を適用することが望ましく、この実施形態ではこの手法により電解質膜１７を用意した。また、このとき、電子線源としては炭酸ガスレーザを適用した。
【００５０】
続いて、電解質膜１７を挟んでそれぞれアノード１３及びカソード１６を配置し、加熱しつつ加圧することにより全てを接合し、膜電極接合体２を得る。ここでは、アノード１３及びカソード１６は、例えば以下のようにして得られる。すなわち、ガス拡散層として機能するカーボンペーパー上に、溶剤、触媒などを混合して調製したペーストを塗布する。そして、塗布したペーストを乾燥する。これにより、ガス拡散層に積層された触媒層が形成される。その後、洗浄した後に、所望のサイズ（例えば図３に示した短冊形状）に切断され、アノード１３及びカソード１６が形成される。
【００５１】
続いて、上述したような工程を経て用意された膜電極接合体２において、電解質膜１７のアノード１３及びカソード１６から露出した領域に電子線を照射して改質する。なお、この工程においては、電解質膜１７をカットするのに使用した電子線より低エネルギ（つまり、電解質膜をカットするのに必要なエネルギよりも低く、電解質膜の燃料透過率を十分に低減、望ましくは０％とするのに必要なエネルギ）の電子線を照射している。具体的には、例えば、電解質膜１７をカットする際にはフォーカスした電子線を照射するのに対して、電解質膜１７を改質する際にはデフォーカス状態の電子線を照射する。このとき、電子線源としては炭酸ガスレーザを適用した。
【００５２】
このような製造工程を経て形成された膜電極接合体を備えた燃料電池によれば、アノード１３及びカソード１６から露出した電解質膜１７（第２領域１７２）からの燃料の透過が防止でき、供給した燃料を安定して且つ効率的にアノード１３に供給することが可能となった。したがって、安定して高出力を得ることができるとともに、燃費を向上することが可能となる。
【００５３】
上述した実施の形態においては、膜電極接合体２のアノード側に燃料収容部３０を備えた内部気化型のような純パッシブ方式の燃料電池について説明したが、膜電極接合体２のアノード１３に対して燃料を供給する燃料供給部、及び、この燃料供給部に対して供給される燃料を収容する燃料収容部を備えたセミパッシブ型と称される方式の燃料電池についても同様の構成を適用することにより、同様の効果が得られることは言うまでもない。
【００５４】
例えば、図６に示す例では、燃料供給機構３は、膜電極接合体２のアノード１３側に配置され、膜電極接合体２のアノード１３に対して燃料を供給する燃料供給部３１を備えている。また、この燃料供給機構３は、燃料供給部３１に供給される液体燃料を収容する図示しない燃料収容部を備えている。燃料収容部は、膜電極接合体２に対応した液体燃料を収容している。
【００５５】
燃料供給部３１と燃料収容部とは、図示しない配管のような液体燃料の流路を介して接続されている。つまり、燃料供給部３１には、燃料収容部から流路を介して液体燃料が導入される。流路は、燃料供給部３１や燃料収容部と独立した配管に限られるものではない。例えば、燃料供給部３１と燃料収容部とを積層して一体化する場合、これらを繋ぐ液体燃料の流路であってもよい。
【００５６】
セミパッシブ方式の燃料電池では、燃料収容部から膜電極接合体２に供給された燃料は発電反応に使用され、その後に循環して燃料収容部に戻されることはない。セミパッシブ方式の燃料電池は、燃料を循環しないことから、従来のアクティブ方式とは異なるものであり、装置の小型化等を損なうものではない。また、このセミパッシブ方式の燃料電池は、燃料の供給にポンプを使用しており、従来の内部気化型のような純パッシブ方式とも異なる。なお、このセミパッシブ方式の燃料電池では、燃料収容部から膜電極接合体２への燃料供給が行われる構成であればポンプに代えて燃料遮断バルブを配置する構成とすることも可能である。この場合には、燃料遮断バルブは、流路による液体燃料の供給を制御するために設けられるものである。
【００５７】
燃料供給部３１は、その底部に、液体燃料が流路を介して注入される燃料注入口３２と、燃料注入口３２から注入された液体燃料やその気化成分を供給する燃料供給口３３と、燃料注入口３２と燃料供給口３３とを繋ぐ細管３４と、を有している。ここで示した燃料供給部３１の例では、燃料注入口３２及び燃料供給口３３は、それぞれ１箇所である。
【００５８】
膜電極接合体２と燃料供給部３１との間には、膜電極接合体２をアノード１３側から支持する支持部材４１が配置されている。
【００５９】
なお、このような支持部材４１は、省略しても良いが、このようなセミパッシブ方式においては支持部材４１を適用することにより以下のような効果が得られる。すなわち、膜電極接合体２と燃料供給部３１との間に支持部材４１を配置したことにより、燃料供給口３３から膜電極接合体２までの距離を確保することができる。このため、燃料供給口３３から供給された液体燃料の気化を促進するのに十分な容量を確保することができ、気体の状態の燃料を広範囲にわたって拡散させることが可能である。
【００６０】
これにより、アノード１３の面内における燃料の分布を平準化することが可能となり、膜電極接合体２での発電反応に必要とされる燃料を全体的に過不足なく供給することができる。したがって、燃料電池１の大型化や複雑化等を招くことなく、膜電極接合体２で効率的に発電反応を生起させることができる。これによって、燃料電池１の出力を向上させることが可能となる。言い換えると、燃料を循環させない燃料電池１の利点を損なうことなく、出力やその安定性を高めることができる。
【００６１】
また、支持部材４１により膜電極接合体２を支持するとともに、支持部材４１とカバー部材１８との間で膜電極接合体２を保持するため、膜電極接合体２の撓みなどの変形を抑制することができ、起電部と集電体との密着性を高めて出力の低下を抑制することが可能となる。
【００６２】
膜電極接合体２と燃料供給部３１との間には、少なくとも１つの多孔体４２が配置されている。多孔体４２の構成材料としては、各種樹脂が使用され、多孔質状態の樹脂フィルム等が多孔体４２として用いられる。このような多孔体４２は、複数の多孔膜を積層して配置してもよい。すなわち、主にある一方向への拡散性が高い多孔体と、これに交差する（あるいは直交する）方向への拡散性が高い多孔体とを組み合わせて適用しても良い。
【００６３】
なお、このような多孔体４２は、省略しても良いが、このようなセミパッシブ方式においては、多孔体４２を適用することにより以下のような効果が得られる。すなわち、多孔体４２を配置することによって、アノード１３に対する燃料供給量をより一層平均化することができる。すなわち、燃料供給部３１の燃料供給口３３から供給された液体燃料は一旦多孔体４２に吸収され、多孔体４２の内部で面内方向に拡散する。この後、多孔体４２から支持部材４１を介してアノード１３に燃料が供給されるため、燃料供給量をより一層平均化することが可能となる。
【００６４】
そして、図１に示した例と同様に、膜電極接合体２において、アノード１３及びカソード１６に挟持された第１領域１７１と、アノード１３及びカソード１６から露出し改質された第２領域１７２とを有する電解質膜１７を適用している。このような構成であっても、図１に示した例と同様の効果が得られる。
【００６５】
図７に示した例では、燃料供給機構３を構成する燃料供給部３１は、その底部に、液体燃料が流路を介して注入される燃料注入口３２と、燃料注入口３２から注入された液体燃料やその気化成分を供給する複数の燃料供給口３３と、燃料注入口３２と各燃料供給口３３とを繋ぐ細管３４と、を有している。
【００６６】
このような構成の燃料供給機構３においては、燃料注入口３２から燃料供給部３１内に注入された液体燃料を、複数に分岐した細管３４を介して複数の燃料供給口３３にそれぞれ導くことが可能である。つまり、このような燃料供給機構３を適用することによって、燃料注入口３２から注入された液体燃料を方向や位置に係わりなく、複数の燃料供給口３３に均等に分配することができる。したがって、膜電極接合体２の面内における発電反応の均一性をより一層高めることが可能となる。
【００６７】
さらに、燃料注入口３２と複数の燃料供給口３３とを細管３４で接続することによって、燃料電池１の特定箇所により多くの燃料を供給するような設計が可能となる。例えば、装置装着上の都合から燃料電池１の半分の放熱がよくなってしまうような場合、従来では温度分布が生じてしまい、平均出力の低下が避けられない。これに対して、細管３４の形成パターンを調整し、予め放熱のよい部分に燃料供給口３３を密に配置することによって、その部分での発電に伴う発熱を多くすることができる。これによって、面内の発電度合いを均一化することができ、出力低下を抑制することが可能となる。
【００６８】
このような例の燃料電池１においても、図１に示した例と同様に、膜電極接合体２において、アノード１３及びカソード１６に挟持された第１領域１７１と、アノード１３及びカソード１６から露出し改質された第２領域１７２とを有する電解質膜１７を適用している。このような構成であっても、図１に示した例と同様の効果が得られる。
【００６９】
さらに、アクティブ方式の燃料電池についても同様の構成を適用することにより、同様の効果が得られることは言うまでもない。
【００７０】
上述した各実施形態の燃料電池１は、各種の液体燃料を使用した場合に効果を発揮し、液体燃料の種類や濃度は限定されるものではない。各実施形態の燃料電池１は、濃度が８０ｗｔ％以上のメタノールを液体燃料として用いた場合に、その性能や効果を特に発揮することができる。したがって、各実施形態は、濃度が８０ｗｔ％以上のメタノール水溶液または純メタノールを液体燃料として用いた燃料電池１に適用することが好ましい。
【００７１】
なお、本発明は液体燃料を使用した各種の燃料電池に適用することができる。また、燃料電池の具体的な構成や燃料の供給状態等も特に限定されるものではなく、ＭＥＡに供給される燃料の全てが液体燃料の蒸気、全てが液体燃料、または一部が液体状態で供給される液体燃料の蒸気等、種々形態に本発明を適用することができる。実施段階では本発明の技術的思想を逸脱しない範囲で構成要素を変形して具体化することができる。さらに、上記実施形態に示される複数の構成要素を適宜に組み合わせたり、また実施形態に示される全構成要素から幾つかの構成要素を削除したりする等、種々の変形が可能である。本発明の実施形態は本発明の技術的思想の範囲内で拡張もしくは変更することができ、この拡張、変更した実施形態も本発明の技術的範囲に含まれるものである。
【図面の簡単な説明】
【００７２】
【図１】図１は、この発明の一実施の形態に係る燃料電池の構造を概略的に示す断面図である。
【図２】図２は、図１に示した燃料電池における膜電極接合体の構造の一部の断面を概略的に示す斜視図である。
【図３】図３は、図２に示した膜電極接合体の平面図である。
【図４】図４は、図１に示した燃料電池に適用可能な膜電極接合体の断面図である。
【図５】図５は、図１に示した燃料電池に適用可能な膜電極接合体の製造方法の一例を説明するためのフローチャートである。
【図６】図６は、この発明の実施の形態に係る燃料電池の他の構造を概略的に示す断面図である。
【図７】図７は、この発明の実施の形態に係る燃料電池の他の構造を概略的に示す断面図である。
【符号の説明】
【００７３】
１…燃料電池  ２…膜電極接合体  ３…燃料供給機構
１１…アノード触媒層  １２…アノードガス拡散層  １３…アノード
１４…カソード触媒層  １５…カソードガス拡散層  １６…カソード
１７…電解質膜  １７１…第１領域  １７２…第２領域（改質領域）
１８…カバー部材  １８Ａ…開口
１９…シール材  ２０…保湿層
３…燃料供給機構  ３０…燃料収容部  ３０Ａ…開口部  ３１…燃料供給部
４１…支持部材  ４２…多孔体
【図１】
2009110711.tif 000003
【図２】
2009110711.tif 000004
【図３】
2009110711.tif 000005
【図４】
2009110711.tif 000006
【図５】
2009110711.tif 000007
【図６】
2009110711.tif 000008
【図７】
2009110711.tif 000009